(57)【要約】【課題】液晶表示画像にニジムラが生じることを極めて高度に抑制することができ、且つ、引き裂き強度に優れる透明基材を提供すること。【解決手段】３枚以上の透明基材３００（３０１、３０２、３０３、…）を積層してなる多層透明基材３０であって、透明基材３００は、いずれも、３０００ｎｍ以上のリタデーションを有し、又、透明基材３００は、いずれも、それらの面内において最も屈折率が大きい方向である遅相軸が、他のいずれかの透明基材の前記遅相軸と平面視上直交するように積層されており、多層透明基材３０において、前記遅相軸が同じ向きに積層されている一群の透明基材のリタデーションの和と、前記遅相軸がそれらに直交する向きに積層されている他の一群の透明基材のリタデーションの和、との差が３０００ｎｍ以上である多層透明基材３０とする。【選択図】図２
2014015035.tif 000002
【特許請求の範囲】
【請求項１】
３枚以上の透明基材を積層してなる多層透明基材であって、
前記透明基材は、いずれも、３０００ｎｍ以上のリタデーションを有し、
又、前記透明基材は、いずれも、それらの面内において最も屈折率が大きい方向である遅相軸が、他のいずれかの透明基材の前記遅相軸と平面視上直交するように積層されており、
前記多層透明基材において、前記遅相軸が同じ向きに積層されている一群の透明基材のリタデーションの和と、前記遅相軸がそれらに直交する向きに積層されている他の一群の透明基材のリタデーションの和、との差が３０００ｎｍ以上である多層透明基材。
【請求項２】
前記多層透明基材を構成する全ての前記透明基材は、前記遅相軸の方向の屈折率（ｎｘ）と、前記遅相軸の方向と直交する方向である進相軸の方向の屈折率（ｎｙ）との差（ｎｘ−ｎｙ）が、０．０５以上である請求項１に記載の多層透明基材。
【請求項３】
前記透明基材は、ポリエステル系樹脂、ポリオレフィン系樹脂、（メタ）アクリル系樹脂、ポリウレタン系樹脂、ポリエーテルサルホン系樹脂、ポリカーボネート系樹脂、ポリスルホン系樹脂、ポリエーテル系樹脂、ポリエーテルケトン系樹脂、（メタ）アクロニトリル系樹脂、及び、シクロオレフィン系樹脂からなる群より選択されるいずれか１種の材料からなる請求項１又は２に記載の多層透明基材。
【請求項４】
前記透明基材は、ポリエチレンテレフタレートである請求項３に記載の多層透明基材。
【請求項５】
前記透明基材の積層枚数が奇数であり、全ての前記透明基材が同一のリタデーションを有する請求項１から４のいずれかに記載の多層透明基材。
【請求項６】
請求項１から５のいずれかに記載の多層透明基材の少なくとも一方の表面又は該多層透明基材の層間に導電層が形成されてなる導電性積層体。
【請求項７】
前記導電層が開口部と不透明部を有する実質的に透明なパターンからなり、前記不透明部が金属又は導電性インキからなる請求項６に記載の導電性積層体。
【請求項８】
反射防止機能を備える光学積層体であって、
請求項１から５のいずれかに記載の多層透明基材の表面、又は、請求項６から７のいずれかに記載の導電性積層体の表面に、微小突起が密接して配置されており、
隣接する前記微小突起の間隔が、反射防止を図る波長帯域の最短波長以下である光学積層体。
【請求項９】
請求項１から５のいずれかに記載の多層透明基材又は該多層透明基材を含んで構成される積層体と、
偏光板と、を備える表示装置。
【請求項１０】
請求項９に記載の表示装置において、
前記偏光板の吸収軸と、前記多層透明基材の遅相軸の方向とのなす角度が、０°±３０°又は９０°±３０°となるように配設されていることを特徴とする表示装置。
【請求項１１】
請求項９に記載の表示装置において、
前記偏光板の吸収軸と、前記多層透明基材の遅相軸の方向とのなす角度が、４５°±３０°となるように配設されていることを特徴とする表示装置。
【請求項１２】
請求項９から１１のいずれかに記載の表示装置であって、
前記導電性積層体をタッチパネル用センサーフィルムとして用いたものであることを特徴とする表示装置。
【請求項１３】
請求項９から１２のいずれかに記載の表示装置であって、前記導電性積層体を電磁波遮蔽フィルムとして用いたものであることを特徴とする表示装置。
【請求項１４】
請求項９から１３のいずれかに記載の表示装置であって、前記光学積層体を反射防止フィルムとして用いたものであることを特徴とする表示装置。
【請求項１５】
一次光源が白色ＬＥＤである請求項９から１４のいずれかに記載の表示装置。
【発明の詳細な説明】
【技術分野】
【０００１】
本発明は、多層透明基材、多層透明基材を用いた積層体、及びそれらを用いた画像表示装置に関する。
【背景技術】
【０００２】
近年、例えばタッチパネルを搭載したタッチパネル装置に代表される液晶表示装置が急速に普及してきている。これらの液晶表示装置用の透明基材としてフィルムを用いる場合、液晶表示装置に色の異なるムラ（以下、「ニジムラ」とも言う）が、特に表示画面を斜めから観察したときに生じ、液晶表示装置の表示品質が損なわれてしまうという問題点があることが判明した。この現象はフィルムの複屈折に起因するものであり、近年の表示品質に対する厳しい要求に対応するため改善をする必要が出てきている。このため、この種のフィルムに使用する透明基材には、複屈折のない基材として一般的なトリアセチルセルロースに代表されるセルロースエステルからなるフィルムが用いられていた。しかしながら、セルロースエステルは一般的に高価であり、又、吸湿による寸法変化やカールの問題が残っている。
【０００３】
このようなセルロースエステルフィルムの問題点から、市場において入手が容易な、或いは簡易な方法で製造することが可能な汎用性フィルムを透明基材として用いることが望まれており、例えば、セルロースエステルに代替するフィルムとして、ポリエチレンテレフタレート（ＰＥＴ）等のポリエステルフィルムを利用する試みがなされている（特許文献１参照）。
【０００４】
ところが、本発明者らの研究によると、セルロースエステルフィルム代替フィルムとしてＰＥＴ等のポリエステルフィルムを用いた場合、液晶表示装置にニジムラが、特に表示画面を斜めから観察したときに生じ、液晶表示装置の表示品質が損なわれてしまうという問題点があることが判明した。
【先行技術文献】
【特許文献】
【０００５】
【特許文献１】特開２０１０−２０４６３０号公報
【発明の概要】
【発明が解決しようとする課題】
【０００６】
本発明はこのような状況に鑑みてなされたものであり、上記現状に鑑みて、タッチパネル方式の液晶表示装置にニジムラが生じることを極めて高度に抑制することができるタッチパネル用センサーフィルムを提供することを目的とする。
【課題を解決するための手段】
【０００７】
本発明者は、このようなポリエステルフィルムを用いたタッチパネル用センサーフィルムの問題に対して、検討したところ、透明基材として、それぞれ３０００ｎｍ以上のリタデーションを有するポリエステルフィルムを用いることで、ニジムラの問題を改善できることを見出した。
【０００８】
一方で、上記のようなリタデーションを有するポリエチレンフィルムは、製造時に延伸処理を行うことにより得ることができるものである。ここで、そのような延伸処理を経た延伸基材は、延伸方向（ここでは、本願に使用する基材の特徴として特に延伸度の高い遅相軸側について述べる。但し、一般に延伸度が高ければ、基材は裂け易くなる）の引っ張り力に対する引き裂き強度が小さいため、例えば、製造工程途中における（タッチパネルセンサに使用する）フィルム枚葉でのハンドリングを行う際等に、フィルムを冶具や吸着により持ち上げたり、又、タッチパネル電極パターンと画像表示面との位置決め等で端部の押し引き等を実施し、フィルムの一部に集中応力が生じた場合に、上記延伸方向の裂け（具体的には微細なささくれや、はなはだしくは吸着部等固定部位からフィルム自体が当該方向へ大きく裂けが進行する）のような断裂が起きる場合があり、上記のようなリタデーションを有するポリエチレンフィルム実用化のためには、好ましい光学特性を維持したまま、工程上保護フィルムや特殊な枠、冶具を使用する等の、特に延伸方向の引っ張り力に対する引き裂き強度を十分な強度にまで向上する必要があった。
【０００９】
本発明者は、更に、鋭意研究を重ね、３０００ｎｍ以上のリタデーションを有する３枚の以上の透明基材を、それらの互いの遅相軸の方向が直行する状態で積層すること、そして、その際、それぞれ遅相軸を一の同一方向に重ねた一群の透明基材のリタデーションの和と、それぞれの遅相軸を他の同一方向に重ねた他の一群の透明基材のリタデーションの和と、の間の差を３０００ｎｍ以上とすることによって、ニジムラの改善のための好ましい光学特性を備え、且つ、引き裂き強度を十分に向上させた多層透明基材を得ることができることを見出し、本発明を完成するに至った。より具体的には、本発明は以下のものを提供する。
【００１０】
（１）  ３枚以上の透明基材を積層してなる多層透明基材であって、前記透明基材は、いずれも、３０００ｎｍ以上のリタデーションを有し、又、前記透明基材は、いずれも、それらの面内において最も屈折率が大きい方向である遅相軸が、他のいずれかの透明基材の前記遅相軸と平面視上直交するように積層されており、前記多層透明基材において、前記遅相軸が同じ向きに積層されている一群の透明基材のリタデーションの和と、前記遅相軸がそれらに直交する向きに積層されている他の一群の透明基材のリタデーションの和、との差が３０００ｎｍ以上である多層透明基材。
【００１１】
（２）  前記多層透明基材を構成する全ての前記透明基材は、前記遅相軸の方向の屈折率（ｎｘ）と、前記遅相軸の方向と直交する方向である進相軸の方向の屈折率（ｎｙ）との差（ｎｘ−ｎｙ）が、０．０５以上である（１）に記載の多層透明基材。
【００１２】
（３）  前記透明基材は、ポリエステル系樹脂、ポリオレフィン系樹脂、（メタ）アクリル系樹脂、ポリウレタン系樹脂、ポリエーテルサルホン系樹脂、ポリカーボネート系樹脂、ポリスルホン系樹脂、ポリエーテル系樹脂、ポリエーテルケトン系樹脂、（メタ）アクロニトリル系樹脂、及び、シクロオレフィン系樹脂からなる群より選択されるいずれか１種の材料からなる（１）又は（２）に記載の多層透明基材。
【００１３】
（４）  前記透明基材は、ポリエチレンテレフタレートである（３）に記載の多層透明基材。
【００１４】
（５）  前記透明基材の積層枚数が奇数であり、全ての前記透明基材が同一のリタデーションを有する（１）から（４）のいずれかに記載の多層透明基材。
【００１５】
（６）  （１）から（５）のいずれかに記載の多層透明基材の少なくとも一方の表面又は該多層透明基材の層間に導電層が形成されてなる導電性積層体。
【００１６】
（７）  前記導電層が開口部と不透明部を有する実質的に透明なパターンからなり、前記不透明部が金属又は導電性インキからなる請求項（６）に記載の導電性積層体。
【００１７】
（８）  反射防止機能を備える光学積層体であって、（１）から（５）のいずれかに記載の多層透明基材の表面、又は、（６）から（７）のいずれかに記載の導電性積層体の表面に、微小突起が密接して配置されており、隣接する前記微小突起の間隔が、反射防止を図る波長帯域の最短波長以下である光学積層体。
【００１８】
（９）  （１）から（５）のいずれかに記載の多層透明基材又は該多層透明基材を含んで構成される積層体と、偏光板と、を備える表示装置。
【００１９】
（１０）  （９）に記載の表示装置において、前記偏光板の吸収軸と、前記多層透明基材の遅相軸の方向のなす角度が、０°±３０°又は９０°±３０°となるように配設されていることを特徴とする表示装置。
【００２０】
（１１）  （９）に記載の表示装置において、前記偏光板の吸収軸と、前記多層透明基材の遅相軸の方向のなす角度が、４５°±３０°となるように配設されていることを特徴とする表示装置。
【００２１】
（１２）  （９）から（１１）のいずれかに記載の表示装置であって、前記導電性積層体をタッチパネル用センサーフィルムとして用いたものであることを特徴とする表示装置。
【００２２】
（１３）  （９）から（１２）のいずれかに記載の表示装置であって、前記導電性積層体を電磁波遮蔽フィルムとして用いたものであることを特徴とする表示装置。
【００２３】
（１４）  （９）から（１３）のいずれかに記載の表示装置であって、前記光学積層体を反射防止フィルムとして用いたものであることを特徴とする表示装置。
【００２４】
（１５）  一次光源が白色ＬＥＤである（９）から（１４）のいずれかに記載の表示装置。
【発明の効果】
【００２５】
本発明は、上述した構成からなるものであるため、表示画像にニジムラが生じることを極めて高度に抑制することができ、且つ、引き裂き強度に優れる多層透明基材、該多層基材を備える積層体、及びそれらを用いた表示装置を提供できる。
【図面の簡単な説明】
【００２６】
【図１】本発明の積層体を用いた表示装置の一例であるタッチパネル装置を模式的に示す断面図である。
【図２】本発明の多層透明基材の層構成の説明に供する模式図である。
【図３】本発明の導電性積層体を用いた電磁波遮蔽フィルムを模式的に示す斜視図である。
【図４】本発明の光学積層体を用いた反射防止フィルムを模式的に示す斜視図である。
【発明を実施するための形態】
【００２７】
図１に示す通り、本発明の多層透明基材３０は、例えば、タッチパネル装置１を構成するタッチパネルセンサー用フィルムとして用いることができる他、様々な表示装置において用いる各種の機能フィルムを構成する積層体の材料として広く用いることができるものである。ここでは、まず、多層透明基材３０について説明し、次に、多層透明基材３０をタッチパネル用センサーフィルム３の基材として用いる場合、及びその他の機能フィルムの基材として用いる場合について順次説明する。
【００２８】
＜多層透明基材＞
図２は、多層透明基材３０の層構成を説明するための層構成の分離図面であり、多層透明基材３０を構成する透明基材３０１、３０２、３０３（以下、これらを併せて単に「透明基材３００」とも言う。）と、を分離した状態で示した模式図である。図２に示すように、多層透明基材３０は、それぞれ所定のリタデーションを有する３枚以上の透明基材３００を積層したものである。又、透明基材３００（３０１、３０２、３０３、…）のそれぞれの遅相軸（ｒ１、ｒ２、ｒ３、…）の方向が、他のいずれかの透明基材の遅相軸の方向とが、平面視上、直行する状態で積層したものである。
【００２９】
ここで、透明基材の遅相軸とは、透明基材の面内において最も屈折率が大きい方向のことを言い、例えば、二軸延伸透明基材においては、材料樹脂基材の面上において、製造時における延伸率が大きい方向が遅相軸の方向となる。
【００３０】
ここで、リタデーションとは、遅相軸の方向の屈折率（ｎｘ）と、遅相軸の方向と直交する方向（進相軸の方向）の屈折率（ｎｙ）と、透明基材の厚み（ｄ）とにより、下記の式（数１）によって表わされるものである。
【００３１】
（数１）
リタデーション（Ｒｅ）＝（ｎｘ−ｎｙ）×ｄ
【００３２】
上記リタデーションは、例えば、王子計測機器製ＫＯＢＲＡ−ＷＲによって測定（測定角０°、測定波長５４８．２ｎｍ）することができる。
【００３３】
透明基材３００は、いずれも、３０００ｎｍ以上のリタデーションを有する。
【００３４】
透明基材のリタデーションが３０００ｎｍ未満であると、これらを、その遅相軸が直行する状態において積層した多層透明基材とした場合であっても、タッチパネル装置１の表示画像に生じるニジムラを防止することはできない。一方、透明基材３００のリタデーションの上限は特に限定されないが、３００００ｎｍ以下であることが好ましく、２００００ｎｍ程度であることよりが好ましい。３００００ｎｍを超えると、これ以上の表示画像のニジムラ改善効果の向上が見られず、又、膜厚が相当に厚くなるため好ましくない。
【００３５】
そして、又、多層透明基材において、遅相軸が同じ向きに積層されている一群の透明基材（以下、これらの透明基材をまとめて「第１透明基材群」とも言う。）のリタデーションの和（以下、「ｓｕｍＲｘ」とする。）と、前記遅相軸がそれらに直交する向きに積層されている他の一群の透明基材のリタデーションの和（以下、「ｓｕｍＲｙ」とする。）、との差は、３０００ｎｍ以上である。
【００３６】
上記のリタデーションの差（ｓｕｍＲｘ−ｓｕｍＲｙの絶対値）が、３０００ｎｍ未満であると、３枚以上の透明基材３００を、互いの遅相軸が平面視において直行する状態において積層した多層透明基材とした場合であっても、タッチパネル装置１の表示画像に生じるニジムラを防止することはできない。３枚以上の透明基材を積層した多層透明基材を単一の透明基材として見た場合に、その遅相軸の方向の屈折率（ｎｘ）と、その遅相軸の方向と直交する方向（進相軸の方向）の屈折率（ｎｙ）の差が十分な大きさを持ち得ない状態となるためである。
【００３７】
ここで、例えば、２枚の透明基材を積層した２層構成の透明基材のリタデーションをＲｅ０、積層したそれぞれの透明基材のリタデーションを、それぞれＲｅ１、Ｒｅ２とすると、下記式が成り立つ。
（Ｒｅ１）＝（ｎｘ１−ｎｙ１）×ｄ１＝ｎｘ１ｄ１−ｎｙ１ｄ１
（Ｒｅ２）＝（ｎｘ２−ｎｙ２）×ｄ２＝ｎｘ２ｄ２−ｎｙ２ｄ２
Ｒｅ１＞Ｒｅ２であるので、
Ｒｅ０＝（ｎｘ１ｄ１＋ｎｙ２ｄ２）−（ｎｙ１ｄ１＋ｎｘ２ｄ２）
＝（ｎｘ１ｄ１−ｎｙ１ｄ１）−（ｎｘ２ｄ２−ｎｙ２ｄ２）
＝（Ｒｅ１）−（Ｒｅ２）
よって、２層構成の透明基材のリタデーション（Ｒｅ１＋２）は、積層したそれぞれの透明基材（Ｒｅ１）と（Ｒｅ２）との差となる。即ち、各透明基材層の遅相軸が平面視において直行する２層構成の透明基材においては、Ｒｅ０＝Ｒｅ１−Ｒｅ２の関係が成り立つ。
本発明の多層透明基材３０は、透明基材３００が互いの遅相軸が直行する状態で積層されているものであるため、多層透明基材３０のリタデーションは、上記のリタデーションの差（ｓｕｍＲｘ−ｓｕｍＲｙの絶対値）となる。各透明基材層の遅相軸が平面視において直行する多層透明基材３０においては、上記の通り、Ｒｅ０＝Ｒｅ１−Ｒｅ２の関係が成り立つからである。即ち、多層透明基材３０において、上記のリタデーションの差（ｓｕｍＲｘ−ｓｕｍＲｙの絶対値）が３０００ｎｍ以上であるということは、多層透明基材３０の実質的なリタデーションが３０００ｎｍであるということと等価である。又、この場合における多層透明基材３０の遅相軸の方向は、ｓｕｍＲｘ＞ｓｕｍＲｙである限り、上記の第一透明基材群の遅相軸の方向となり、ｓｕｍＲｘ＜ｓｕｍＲｙである場合は、上記の第一透明基材群の遅相軸の方向と直行する方向となる。本明細書において多層透明基材の遅相軸の方向と言う場合、このように定義される方向のことを言うものとする。
【００３８】
多層透明基材を構成するいずれの透明基材３００についても、上記ｎｘ−ｎｙ（以下、「Δｎ」とも表記する）は、０．０５以上であることが好ましい。上記Δｎが０．０５未満の透明基材が多層透明基材を構成する基材として１枚でも、いずれかの配置において積層された場合には、充分なニジムラの抑制効果が得られないことがある。又、上述したリタデーション値を得るために必要な膜厚が厚くなるため、好ましくない。上記Δｎのより好ましい下限は０．０７である。
【００３９】
透明基材３００を構成する材料としては、上述したリタデーションを充足するものであれば特に限定されないが、例えば、ポリエステル系樹脂、ポリオレフィン系樹脂、（メタ）アクリル系樹脂、ポリウレタン系樹脂、ポリエーテルサルホン系樹脂、ポリカーボネート系樹脂、ポリスルホン系樹脂、ポリエーテル系樹脂、ポリエーテルケトン系樹脂、（メタ）アクロニトリル系樹脂、及び、シクロオレフィン系樹脂からなる群より選択される１種が好適に用いられる。なかでも、上記透明基材は、ポリエチレンテレフタレート（ＰＥＴ）からなることが好ましい。ポリエチレンテレフタレートは汎用性が高く、入手が容易であるからである。本発明においてはＰＥＴのような、汎用性が極めて高いフィルムであっても、表示品質の高いタッチパネル装置を作製することが可能な、タッチパネル用センサーフィルムを得ることができる。更に、ＰＥＴは、透明性、熱又は機械的特性に優れ、延伸加工によりリタデーションの制御が可能であり、固有複屈折が大きく、膜厚が薄くても比較的容易に大きなリタデーションが得られる。
【００４０】
尚、タッチパネル装置においてニジムラの発生を抑制するという本発明の効果を奏するためには、例えば、セルロースエステルの様な材料、又は、特殊な製法によるフィルムを用いて配置する透明基材のリタデーション範囲を制限する等の手段があったが、これらは製品自体が高価であり、又、材料強度についても種々の制限があり、タッチパネルの様な使用環境の一般用途に供するには適切ではなかった。
【００４１】
透明基材３００を得る方法としては、上述したリタデーションを充足する方法であれば特に限定されないが、例えば、上記ＰＥＴ等のポリエステルからなる場合、材料のポリエステルを溶融し、シート状に押出し成形された未延伸ポリエステルをガラス転移温度以上の温度においてテンター等を用いて横延伸後、熱処理を施す方法が挙げられる。上記延伸温度としては、８０〜１３０℃が好ましく、より好ましくは９０〜１２０℃である。又、横延伸倍率は２．５〜６．０倍が好ましく、より好ましくは３．０〜５．５倍である。上記横延伸倍率が６．０倍を超えると、得られるポリエステルからなる透明基材の透明性が低下し易くなり、延伸倍率が２．５倍未満であると、延伸張力も小さくなるため、得られる透明基材の複屈折が小さくなり、リタデーションを３０００ｎｍ以上とできないことがある。
【００４２】
又、本発明においては、二軸延伸装置を用いて、上記未延伸ポリエステルの横延伸を上記条件で行った後、該横延伸に対する流れ方向の延伸（以下、縦延伸とも言う）を行ってもよい。この場合、上記縦延伸は、延伸倍率が２倍以下であることが好ましい。上記縦延伸の延伸倍率が２倍を超えると、Δｎの値を上述した好ましい範囲にできないことがある。又、上記熱処理時の処理温度はしては、１００〜２５０℃が好ましく、より好ましくは１８０〜２４５℃である。
【００４３】
上述した方法で作製した透明基材３００のリタデーションを３０００ｎｍ以上に制御する方法としては、延伸倍率や延伸温度、作製する透明基材の膜厚を適宜設定する方法が挙げられる。具体的には、例えば、延伸倍率が高いほど、延伸温度が低いほど、又、膜厚が厚いほど、高いリタデーションを得易くなり、延伸倍率が低いほど、延伸温度が高いほど、又、膜厚が薄いほど、低いリタデーションを得易くなる。
【００４４】
透明基材３００の厚みとしては、その構成材料等に応じて適宜決定されるが、２０μｍ〜５００μｍの範囲内であることが好ましい。２０μｍ未満であると、透明基材３０１、３０２のリタデーションを３０００ｎｍ以上にできないことがあり、又、力学特性の異方性が顕著となり、裂け、破れ等を生じ易くなり、工業材料としての実用性が著しく低下することがある。一方、５００μｍを超えると、透明基材が非常に剛直であり、高分子フィルム特有のしなやかさが低下し、やはり工業材料としての実用性が低下するので好ましくない。上記透明基材の厚さのより好ましい下限は３０μｍ、より好ましい上限は４００μｍであり、更により好ましい上限は３００μｍである。
【００４５】
又、透明基材３００は、可視光領域における透過率が８０％以上であることが好ましく、８４％以上であるものがより好ましい。尚、上記透過率は、ＪＩＳ  Ｋ７３６１−１（プラスチック−透明材料の全光透過率の試験方法）により測定することができる。
【００４６】
以上、説明した通り、それぞれ所定範囲のリタデーションを有する３枚以上の透明基材３００（３０１、３０２、３０３、…）を、それらの遅相軸が、他のいずれかの透明基材の遅相軸と直行する状態に配置し、例えば、透明粘着層３４を介して積層することにより多層透明基材３０とすることができる。
【００４７】
多層透明基材３０は、透明基材３００が、それらの遅相軸の方向ｒ１、ｒ２、ｒ３、即ちそれらの製造時における延伸率が大きい方向が、他のいずれかの透明基材の遅相軸の方向と互いに直行する状態で積層されている。これにより、多層透明基材３０は、ニジムラ防止という光学的な効果を奏するものでありながら、同時に、物理的強度、即ち、各方向への引き裂き強度においても優れたものとなっている。
【００４８】
尚、実際の多層透明基材の製造においては、例えば、各透明基材の遅相軸の方向が厳密に９０°の角度で直行するものではなくても、それに近似する角度で積層されており、その構成に起因して多層透明基材としての実質的なリタデーション及び引き裂き強度が、本発明と同等の範囲にあるものであれば、そのような多層透明基材も、本発明の均等範囲にあるものである。ここでは、樹脂材料の延伸方向から容易に遅相軸の方向を定められる実施可能な好ましい例として、上記の通り遅層軸の方向を定めているものである。
【００４９】
尚、タッチパネル装置においてニジムラの発生を抑制するという本発明の効果を奏するためには、例えば、セルロースエステルの様な材料を用いるか、又は、特殊な製法によるフィルムを用いることにより、配置する透明基材のリタデーション範囲を制限する等の手段が従来の手段としてあったが、これらは製品自体が高価であり、又、材料強度についても種々の制限があり、タッチパネルの様な使用環境の一般用途に供するには適切ではなかった。それに対し、本発明の多層透明基材３０は、以上説明した通り、ニジムラを防止するための好ましい光学特性と、特に製造工程中における基材破損を防止するための好ましい物理的強度を両立しえるものとなっている。
【００５０】
又、多層透明基材３０は、透明基材３００の積層枚数が３等の奇数であり、全ての透明基材３００が同一のリタデーションを有するものであることが好ましい。このような構成とすることによって、材料基材の規格を統一することができるため、より小さな製造コストで上記効果を奏する多層透明基材３０を製造することができる。
【００５１】
多層透明基材３０は、本発明の光学的及び物理的効果を阻害しない限りにおいて、透明基材３００以外のその他の層や部材が更に、それらの一方の表面又は多層透明基材３０の任意の層間に積層されてなる積層体であってもよい。そのようなその他の層として、導電層３１１、３１２を例としてあげることができる。
【００５２】
＜タッチパネル用センサーフィルム＞
本発明の多層透明基材３０を用いた導電性積層体の好ましい一実施形態であるタッチパネル用センサーフィルム３について説明する。
【００５３】
図１に示すように、透明基材３００（３０１、３０２、３０３）が透明粘着層３４を介して積層されて形成されている多層透明基材３０において、透明基材３０１、透明基材３０２のそれぞれの裏面側には、導電層３１１（Ｘ方向）、３１２（Ｙ方向）がそれぞれ形成されている。又、透明基材３０３は、保護基材としての役割を果たしている。
【００５４】
導電層３１１、３１２は、多層透明基材３０上、或いは、透明基材３００上に形成された透明導電材料層をパターニングするか、或いは、不透明な導電層をパターン形成することによって形成することができる。
【００５５】
導電層３１１、３１２を不透明な導電層をパターン形成することによって形成する場合は、開口部の存在によって、見かけ上、導電層３１１、３１２が透明に見えるものであればよい。本発明における「実質的に透明なパターン」とは、例えば、上記構成を備えることにより、見かけ上、透明に見えるパターンのことを言う。
【００５６】
不透明な導電層としてはカーボンや導電性高分子等の他、導電性を持った金属が使用可能であり、銀、銅、金、アルミ、等が好適に用いられる。金属層は単体の金属や合金であってもよく、金属粒子が結着材により結着されたものでもよい。又、必要に応じて、金属表面に対し黒化処理や防錆処理が適用される。導電層として、上記の金属を用いる場合は、実質透明なセンサー部と周辺の配線部を一括形成することが可能である。
【００５７】
導電層３１１、３１２のパターン形成の方法としてはフォトリソグラフィ（エッチング）、パターン印刷、転写、自己組織化等が適用可能である。エッチングを用いた導電パターン層の例としては、透明基材３０１、３０２に銅箔を接着剤でラミネートしたものや銅を蒸着したもの、透明基材３０１、３０２上に金属やＩＴＯをスパッタリングしたものを所定のパターンにエッチングしたものが挙げられる。パターン印刷で導電パターン層を形成する手法としては、導電性インキを所定のパターンに印刷する手法、無電解めっきの触媒機能を有する材料を所定のパターンに印刷し導電性金属を無電解めっきする手法、無電解めっきの触媒と付加体を形成する材料を印刷後、触媒を付加し無電解めっき処理を行う手法等が挙げられる。導電性インキとしては銀ペースト、銅ペースト、導電性高分子等が挙げられる。触媒機能を有する材料としてはパラジウム等の触媒粒子や、触媒粒子を表面に担持した粒子等を含むインキ等が挙げられる。触媒と付加体を形成する材料としては銀や導電性高分子等を含むインキ等が挙げられる。無電解めっき層を形成する金属としては銅やニッケル、銀等の導電性金属が挙げられる。
【００５８】
パターン印刷の方法としては必要とされるパターン精度により任意の手法が適用できるが、スクリーン印刷や、凹版オフセット印刷、或いはＵＶ硬化プライマーにより凹版から転写させる方法等が好適に用いられる。
【００５９】
パターン印刷により、金属粒子とバインダー樹脂を含む導電性組成物によって導電層をパターン形成する場合、金属粒子としては、上記に例示した通り、導電性を持った金属であれば使用可能であり、導電層３１１、３１２は単体の金属や合金であってもよく、金属粒子が結着材により結着されたものでもよい。バインダー樹脂としては、熱硬化性樹脂、電離放射線硬化性樹脂、熱可塑性樹脂のいずれも使用可能である。尚、後述の電気抵抗低減化処理を施す場合は、酸又は温水にて溶解することのない非水溶性樹脂を用いる。
【００６０】
パターン印刷に用いることができるバインダー樹脂を例示すると、熱硬化性樹脂としては、例えば、メラミン樹脂、ポリエステル−メラミン樹脂、エポキシ−メラミン樹脂、フェノール樹脂、ポリイミド樹脂、熱硬化性アクリル樹脂、熱硬化性ポリウレタン樹脂、熱硬化性ポリエステル樹脂等の樹脂を挙げることができ、電離放射線硬化性樹脂としては、プライマーの材料として後述する物を挙げることができ、これらを１種単独で、或いは、２種以上混合して用いる。熱可塑性樹脂としては、熱可塑性ポリエステル樹脂、ポリビニルブチラール樹脂、熱可塑性アクリル樹脂、熱可塑性ポリウレタン樹脂、塩化ビニル−酢酸ビニル共重合体等の樹脂を挙げることができ、これらを１種単独で、或いは、２種以上混合して用いる。尚、熱硬化性樹脂を使用する場合、必要に応じて硬化触媒を添加してもよい。紫外線（乃至可視光線）硬化型の電離放射線硬化性樹脂を用いる場合は必要に応じて光重合開始剤を添加してもよい。又、版の凹部への充填に適した流動性を得るために、これら樹脂は通常、溶剤に溶けたワニスとして使用する。導電性ペーストとして用いる溶剤の種類には特に制限はなく、一般的に印刷インキに用いられる溶剤の中から適宜選択して使用できるが、プライマー層を設ける場合には該プライマー層の安定硬化を阻害したり、硬化後のプライマー層を膨潤、白化、溶解させたりしないものが好ましい。溶剤の含有量は通常、１０〜７０質量％程度であるが、必要な流動性が得られる範囲でなるべく少ない方が好ましい。又、電離放射線硬化性樹脂を用いる場合には、もともと流動性があるため、必ずしも溶剤を必要としない。
【００６１】
タッチパネル用センサーフィルム３においては、透明基材３００と導電層３１１、３１２との密着性を高めるために、透明基材３００と導電層３１１、３１２との間にプライマー層（図示せず）を設けることが好ましい。プライマー層は、透明基材３００及び導電層３１１、３１２の双方に密着性がよく、又、開口部（導電性パターン層非形成部）の光透過性確保のために透明な層である。更に、導電層３１１、３１２の形成を後述の如き特定の凹版印刷法で行う場合には、プライマー層は、流動性を保持できる状態で透明基材３００上に設けられ、凹版印刷時の凹版に接触している間に液状から固化させる層として形成される層となり、最終的な導電層３１１、３１２が形成されたときに固化している層である。
【００６２】
尚、導電層３１１、３１２には、必要に応じ適宜その他の層の形成、又は処理を施してもよい。例えば、錆びに対する耐久性が不十分な場合は、防錆層を設けるとよい。該防錆層は、従来公知の材料及び手法により設けることができる。
【００６３】
尚、導電層３１１、３１２の形成は、金属箔をエッチング処理によってパターン化する方法によっても形成することができる。この場合は、金属箔としては銅箔を好ましく用いることができる。具体的な製造方法としては、多層透明基材３０上、或いは、透明基材３００上に、プライマー層を介して銅箔をドライラミネートして連続帯状の銅箔積層シートとした後、当該銅箔積層シートの銅箔に対して、フォトリソグラフィー法を利用したケミカルエッチング処理を行うことにより、導電層３１１、３１２を形成することができる。特に１０μｍ未満の線幅を必要とする場合は線幅に応じた厚みを有する金属箔を用いて好ましく処理する事で達成可能であり、厚み２μｍ以下の薄い金属層を多層透明基材３０上、或いは、透明基材３００の上に蒸着やスパッタリング等により形成したものを、同様にフォトリソグラフィーによりパターニングを実施してもよい。
【００６４】
尚、タッチパネル用センサーフィルムとしては、導電層が形成された透明基材が１枚の場合や、導電層が最前面側を向いて配置される場合、保護基材が省略される場合等があるが、本発明の多層透明基材及びそれを用いた導電性積層体は、それらを含むあらゆるタッチパネル方式、センサー設計のタッチパネル用センサーフィルムに好適に用いることができるものである。
【００６５】
＜電磁波遮蔽フィルム＞
多層透明基材３０を用いた導電性積層体は、又、電磁波遮蔽機能を有する電磁波遮蔽フィルムとしても好ましく用いることができる。
【００６６】
図３に示すように、電磁波遮蔽フィルム３Ａは、多層透明基材３０と、多層透明基材３０上に所定のパターンで形成された導電層３１３とを有する。
【００６７】
電磁波遮蔽フィルム３Ａにおける導電層３１３の平面視におけるパターン形状は、図３に示すようなメッシュ（網目乃至格子）形状が代表的なものであるが、その他、ストライプ（平行線群乃至縞模様）形状、螺旋形状等も用いられる。メッシュ形状の場合、単位格子形状は、正３角形、不等辺３角形等の３角形、正方形、長方形、台形、菱形等の４角形、６角形、８角形等の多角形、円、楕円等が用いられる。又、モアレを軽減する目的で、ランダム網目状、又は擬似ランダム網目状のパターン等も使用可能である。その線幅と線間ピッチも通常採用されている寸法であればよい。例えば、線幅は３〜５０μｍとすることができ、線間ピッチは１００〜５０００μｍとすることができる。尚、導電層３１１、３１２の光線透過率と下記に詳細を説明する表面抵抗率をより高いレベルで両立させる観点からは、１０００〜５０００μｍであることが好ましい。又、所定パターンとは別に、その周辺部の全周又はその一部にそれと導通を保ちつつ隣接した全ベタ（開口部なし）等の接地パターンが設けられる場合もある。尚、線幅は、より高透明、不可視のものを得るために、より一層微細化することが求められている。この観点から、１５μｍ以下、特に８μｍ以下とすることが好ましい。尚、上記パターンのピッチやバイアス角度は、適用される表示装置の画素配列等に応じてモアレを軽減するためにその都度最適化されることが好ましい。
【００６８】
多層透明基材３０を用いた導電性積層体を電磁波遮蔽フィルムとして用いる場合において、導電層３１１、３１２を透明導電性材料によって形成する場合には、導電膜としても形成することができる。透明導電材料としてはＩＴＯ、又、銀等の材料からなる導電性ナノワイヤ、導電性を有するカーボンナノチューブやグラフェン、導電性高分子等を用いることができる。この場合は、微細パターンによる高透過率化は必ずしも必要でなく、全面に導電層が形成されたものを使用できる。
【００６９】
多層透明基材３０を用いた導電性積層体を電磁波遮蔽フィルムとして用いる場合、導電層３１１、３１２は、表面抵抗率が１０５Ω／□以下であればよく、１０２Ω／□以下であることが好ましい。導電層３１１、３１２の表面抵抗率を１０５Ω／□以下とすることによって、例えば、タッチパネル装置におけるタッチパネルユニット側の最表面から、タッチパネルユニットの裏面側の面にいたる各層に適宜配置することを前提とした一般的な表示装置の電磁波遮蔽フィルムに求められる遮蔽性能水準を十分に満たすことができる。又、導電層３１１、３１２の表面抵抗率を１０２Ω／□以下とすれば、表示装置内での電磁波遮蔽フィルムの汎用性及び配置の自由度が格段に高まる。具体的には、配置箇所によって遮蔽性能の調整を必要とせずに自在に配置できるようになる。又、一般に、ＬＣＤパネルユニットの（ガラス板）上に電磁波遮蔽層として別途設ける必要のあった高価なＩＴＯスパッタ層等も不要とすることができる。導電層３１１、３１２の表面抵抗率が１０２Ω／□以下である場合は、金属又は金属粒子からなる導電メッシュが好適に使用できる。
【００７０】
＜反射防止フィルム＞
多層透明基材３０は、例えば、いわゆるモスアイ構造を有する機能層を更に積層した光学積層体とすることにより、反射防止機能を有する反射防止フィルムとしても好ましく用いることができる。
【００７１】
図４に示す通り、反射防止フィルム３Ｂは、多層透明基材３０と、多層透明基材３０の表面に密接して配置された多数の微小突起からなる微小突起層３２０とを備える。微小突起層３２０は、賦型用金型を使用して、微小な凹凸形状の賦型に供する賦型用樹脂である紫外線硬化性樹脂により微小な凹凸形状を多層透明基材３０の表面に形成する。多層透明基材３０を基材とする反射防止フィルム３Ｂは、この微小突起層３２０の凹凸形状により厚み方向に徐々に屈折率が変化するように形成され、モスアイ構造の原理により広い波長範囲で入射光の反射を低減する。
【００７２】
尚、微小突起層の各微小突起は、隣接する微小突起の間隔ｄが、反射防止を図る波長帯域の最短波長λｍｉｎ以下（ｄ≦λｍｉｎ）となるよう密接して配置される。例えば、画像表示装置パネルに配置して視認性を向上するために、この最短波長は、個人差、視聴条件を加味した可視光領域の最短波長（３８０ｎｍ）に設定され、間隔ｄは、ばらつきを考慮して１００〜３００ｎｍとされる。又、この間隔ｄに係る隣接する微小突起は、いわゆる隣り合う微小突起であり、多層透明基材３０側の付け根部分である微小突起の裾の部分が接している突起である。微小突起層３２０は微小突起が密接して配置されることにより、微小突起間の谷の部位を順次辿るようにして線分を作成すると、平面視において、各微小突起を囲む多角形状領域を多数連結してなる網目状の模様が形成されることになる。間隔ｄに係る隣接する微小突起は、この網目状の模様を構成する一部の線分を共有する突起である。
【００７３】
尚、微小突起に関しては、より詳細には以下のように定義される。モスアイ構造による反射防止では、透明基材表面とこれに隣接する媒質との界面における有効屈折率を、厚み方向に連続的に変化させて反射防止を図るものであることから、微小突起に関しては一定の条件を満足することが必要である。この条件のうちの一つである突起の間隔に関して、例えば特開平５０−７００４０号公報、特許第４６３２５８９号公報等に開示のように、微小突起が一定周期で規則正しく配置されている場合、隣接する微小突起の間隔ｄは、突起配列の周期Ｐ（ｄ＝Ｐ）となる。これにより可視光線帯域の最長波長をλｍａｘ、最短波長をλｍｉｎとした場合に、最低限、最長波長において反射防止効果を奏し得る必要最小限の条件は、Ｐ≦λｍａｘであり、可視光線帯域の全波長に対して反射防止効果を奏し得る必要十分の条件は、Ｐ≦λｍｉｎとなる。
【００７４】
尚、波長λｍａｘ、λｍｉｎは、観察条件、光の強度（輝度）、個人差等にも依存して多少幅を持ち得るが、標準的には、λｍａｘ＝７８０ｎｍ及びλｍｉｎ＝３８０ｎｍとされる。これらにより可視光線帯域の全波長に対する反射防止効果をより確実に奏し得る好ましい条件は、ｄ≦３００ｎｍであり、よりに好ましい条件は、ｄ≦２００ｎｍとなる。尚、反射防止効果の発現及び反射率の等方性（低角度依存性）の確保等の理由から、周期ｄの下限値は、通常、ｄ≧５０ｎｍ、好ましくは、ｄ≧１００ｎｍとされる。これに対して突起の高さＨは、十分な反射防止効果を発現させる観点より、Ｈ≧０．２×λｍａｘ＝１５６ｎｍ（λｍａｘ＝７８０ｎｍとして）とされる。
【００７５】
＜タッチパネル装置＞
上記説明したタッチパネル用センサーフィルム３や電磁波遮蔽フィルム３Ａの等の導電性積層体、或いは、反射防止フィルム３Ｂ等の光学積層体の少なくともいずれか一つを備えるタッチパネル装置は、いずれも本発明の表示装置の実施形態の一つ中である。以下、その中から、タッチパネル用センサーフィルム３を液晶ディスプレイ（ＬＣＤ）を備えるタッチパネル方式の表示装置に配置したタッチパネル装置１について説明する。
【００７６】
図１に示すように、本発明のタッチパネル用センサーフィルム３を用いた表示装置の一例であるタッチパネル装置１は、透明表面基板２、タッチパネル用センサーフィルム３、偏光板４、カラーフィルター５、液晶パネル６がこの順序で配置された構成を有する。タッチパネル装置１は、液晶パネル６のカラーフィルター５と反対側にバックライト８を有するものであり、更に、液晶パネル６を、２つの偏光板で挟持された構造であってもよく、この場合、液晶パネル６のカラーフィルター５と反対側面に偏光板４と同構成の偏光板７が設けられることとなるが、これら２つの偏光板４、７は、通常、互いの吸収軸が９０°となるように配設（クロスニコル）される。
【００７７】
タッチパネル装置１において、偏光板４、７は、所望の偏光特性を備えるものであれば特に限定されず、一般的に液晶表示装置の偏光板に用いられるものを用いることができる。具体的には、例えば、ポリビニルアルコールフィルムが延伸されてなり、ヨウ素を含有する偏光板が好適に用いられる。
【００７８】
尚、偏光板に係る他の好ましい例として、タッチパネル用センサーフィルム３を含んで構成されるタッチパネルユニットと偏光板を一体化した構成を挙げることができる。このような一体化構成によれば、本発明の多層透明基材３０が偏光板保護フィルムを兼ねることができ、これにより、タッチパネル装置の全体の層構成の簡略化、透過性、及び界面反射性の改善が可能である。
【００７９】
カラーフィルター５としては、特に限定されず、例えば、一般的に液晶表示装置のカラーフィルターとして公知のものを用いることができる。このようなカラーフィルターは、通常、赤色、緑色及び青色の各色の透明着色パターンから構成され、それら各透明着色パターンは、着色剤が溶解又は分散、好ましくは顔料微粒子が分散された樹脂組成物から構成される。尚、上記カラーフィルターの形成は、所定の色に着色したインキ組成物を調整して、着色パターン毎に印刷することによって行ってもよいが、所定の色の着色剤を含有した塗料タイプの感光性樹脂組成物を用いて、フォトリソグラフィ法によって行うのがより好ましい。
【００８０】
液晶パネル６としては、特に限定されず、一般的に液晶表示装置の液晶パネルとして公知のものを用いることができる。例えば、図１に示すように、液晶層６１の上下をガラス板６２で挟んだ一般的な構造を有する液晶パネル、具体的には、ＴＮ、ＳＴＮ、ＶＡ、ＩＰＳ及びＯＣＢ等の表示方式のものを用いることができる。
【００８１】
バックライト８の一次光源は、特に限定されないが、白色発光ダイオード（白色ＬＥＤ）であることが好ましい。上記白色ＬＥＤとは、蛍光体方式、即ち化合物半導体を使用した青色光又は紫外光を発する発光ダイオードと蛍光体を組み合わせることにより白色を発する素子のことである。なかでも、化合物半導体を使用した青色発光ダイオードとイットリウム・アルミニウム・ガーネット系黄色蛍光体とを組み合わせた発光素子からなる白色発光ダイオードは、連続的で幅広い発光スペクトルを有していることからニジムラの改善に有効であるとともに、発光効率にも優れるため、本発明における上記バックライトの一次光源として好適である。又、消費電力の小さい白色ＬＥＤを広汎に利用可能になるので、省エネルギー化の効果も奏することが可能となる。
【００８２】
タッチパネル装置１の表示画像は、バックライト８の一次光源から照射された光がカラーフィルター５を透過することでカラー表示される。ところが、カラーフィルター５を透過する光が単色表示となるように制御した場合、タッチパネル用センサーフィルム３の透明基材として、従来使用されている配向ポリエステルフィルムを用いると、ニジムラがより強く生じる場合がある。これに対して、タッチパネル装置１は、上述した多層透明基材３０を有するため、このような単色表示とした場合であっても、ニジムラの発生を好適に抑制することができる。
【００８３】
タッチパネル装置１においては、多層透明基材３０の遅相軸の方向と、偏光板４の吸収軸とのなす角度が、０°±３０°又は９０°±３０°の範囲となるようにタッチパネル用センサーフィルム３と偏光板４が配設されることが好ましく、０°±１０°又は９０°±１０°の範囲にあることがより好ましく、０°±７°又は９０°±７°の範囲にあることがより好ましく、０°±３°又は９０°±３°の範囲にあることが更に好ましく、上記角度が０°又は９０°となるようにタッチパネル用センサーフィルム３と偏光板４が配設されることが最も好ましい。多層透明基材３０の遅相軸の方向と、偏光板４の吸収軸とのなす角度が上記範囲内にあることで、タッチパネル装置１の表示画像にニジムラが生じることを極めて高度に抑制することができる。この理由は明確ではないが、以下の理由によると考えられる。
【００８４】
即ち、外光や蛍光灯の光のない環境下（以下、このような環境下を「暗所」とも言う）では、タッチパネル装置１の多層透明基材３０の遅相軸の方向と偏光板の吸収軸とのなす角度は、どのような角度であってもニジムラの発生を抑制できる。しかしながら、外光や蛍光灯の光のある環境下（以下、このような環境下を「明所」とも言う）においては、外光や蛍光灯の光は、連続的な幅広いスペクトルを有するものばかりではないため、更に、多層透明基材３０の遅相軸の方向と偏光板４の吸収軸とのなす角度を上述の範囲にしないと、ニジムラが生じてしまい表示品位が低下してしまう。更に、カラーフィルター５を透過したバックライト８の光も連続的な幅広いスペクトルを有するものばかりではくなるため、多層透明基材３０の遅相軸の方向と偏光板４の吸収軸とのなす角度を上述の範囲にしないと、ニジムラが生じてしまい表示品位が低下してしまうと推測している。尚、タッチパネル用センサーフィルム３を複数枚積層して用いる場合や、更に保護膜として透明基材を最表面に積層する場合には、全ての層について上記角度範囲に入ることが好ましい。
【００８５】
尚、特にタッチパネル装置等の表示装置を、偏光サングラスの使用によって視認する必要のある場合には、上記多層透明基材３０の遅相軸の方向と、偏光板４の吸収軸とのなす角度が、４５°±３０°の範囲となるようにタッチパネル用センサーフィルム３と偏光板４が配設されたものを好ましく用いることができる。このような構成とすることにより、ニジムラを防止する光学特性を有効に利用して、タッチパネル用センサーフィルム全体で、直線偏光による入射光を、これと直交する直線偏光成分を有する光により出射することができ、これにより、例えば屋外不特定多数が視認する場合のディスプレイにおいて想定される様に、視認者が偏光サングラスを使用する場合でも、画面が暗転することなく表示画面を見て取ることができる。
【００８６】
ここで、クロスニコルに配置した偏光板間に対し、ある角度θで設置されたとき、該偏光板間を透過する光の透過率は下記の式（数２）で表される。式（数２）において、Ｉはクロスニコルに配置した偏光板間を透過した光の強度を示し、Ｉ０はクロスニコルに配置した偏光板間に入射する光の強度を示す。この場合、偏光板４の吸収軸に対して、多層透明基材３０の遅相軸の方向のなす角度（θ）を４５°としたときに、光の透過率は最大となるが、透過率は、多層透明基材３０のリタデーション及び透過する光の波長によって変化するため、上記リタデーションの値に特有の干渉色（ニジムラ等）が観測される。ここで、上記角度（θ）を０°又は９０°とした場合、上記光の透過率はゼロとなるため、干渉色は観測されなくなる。
【００８７】
（数２）  Ｉ／Ｉ０＝ｓｉｎ２２θ・ｓｉｎ２（πＲｅ／λ）
【００８８】
尚、透明基材の配向角差は、例えば、王子計測機器社製の分子配向計（ＭＯＡ；Ｍｏｌｅｃｕｌａｒ  Ｏｒｉｅｎｔａｔｉｏｎ  Ａｎａｌｙｚｅｒ）を用いて測定した配向角の最大値から最小値を引いた値として求められる。又、上記の遅相軸の方向は、上記分子配向計（ＭＯＡ；Ｍｏｌｅｃｕｌａｒ  Ｏｒｉｅｎｔａｔｉｏｎ  Ａｎａｌｙｚｅｒ）を用いて求めた上記偏光板保護フィルムの遅相軸の方向の平均配向角の方向である。
【００８９】
又、タッチパネル装置１は、タッチパネル用センサーフィルム３上に任意の層が単層及び／又は複層形成された構成であってもよい。上記任意の層としては特に限定されず、例えば、ハードコート層、帯電防止層、低屈折層、高屈折率層、防眩層、防汚層、反射防止層、高誘電体層、電磁波遮蔽層、接着剤層等が挙げられる。
【００９０】
タッチパネル装置１は、必要に応じてその他の透明層を備えるものであってもよい。但し、その他の透明層を形成する透明基材については、リタデーションが、４００ｎｍ未満のもの、或いは、リタデーションが３０００ｎｍ以上の透明基材を多層透明基材３０と遅相軸の方向を平面視上、同一方向とする状態で配置することが好ましい。
【００９１】
又、タッチパネル装置１は、タッチパネル用センサーフィルム３の他、本発明の多層透明基材３０を基材として用いた導電性積層体である電磁波遮蔽フィルム３Ａ、或いは同様に多層透明基材３０を用いた光学積層体である反射防止フィルム３Ｂ等を、それぞれ必要に応じて任意の位置に配置し積層したものであってもよい。
【００９２】
本発明のタッチパネル用センサーフィルム３は、タッチパネル装置の透明電極や携帯電話機等に設けられる透明アンテナ等に特に好ましく使用することができるものである。タッチパネル用センサーフィルム３を備えることにより、タッチパネル装置１において、タッチの誤認や、異常検知によるタッチ認識ロックによる誤動作を防止することができ、又、ＬＣＤ駆動回路の誤動作による画像ノイズや画像の乱れも防止できる。
【００９３】
又、本発明の多層透明基材を用いた導電性積層体は、例えば、電磁波遮蔽フィルムとして、各種の、テレビジョン受像装置、測定機器や計器類の表示部、事務用機器や電算機の表示部、電話機の表示部、遊戯機器の表示部、電飾看板（照明広告）等に用いられるプラズマディスプレイ（ＰＤＰ）、ブラウン管ディスプレイ（ＣＲＴ）、液晶ディスプレイ（ＬＣＤ）、電場発光ディスプレイ（ＥＬ）等の画像表示装置等に好ましく用いることができる。又、その他、建築物の窓、車両、船舶、航空機、或は電子レンジの窓等の電磁波遮蔽用途にも使用可能である。
【００９４】
又、本発明の多層透明基材を用いた光学積層体は、例えば、反射防止フィルムとして、上記同様の各種の表示装置の表示部、等に好ましく用いることができる。
【実施例】
【００９５】
以下、実施例により本発明を更に具体的に説明するが、本発明は、以下の実施例に限定されるものではない。尚、本明細書においては、特別に断りの無い限り、「部」及び「％」は質量基準である。
【００９６】
（実施例１）
＜タッチパネル用センサーフィルム作成＞
以下の工程により、実施例１のタッチパネル装置に用いるタッチパネル用センサーフィルムを作成した。
［透明基材作成］
ポリエチレンテレフタレート材料を２９０℃で溶融して、フィルム形成ダイを通して、シート状に押出し、水冷冷却した回転急冷ドラム上に密着させて冷却し、未延伸フィルムを作製した。この未延伸フィルムを二軸延伸試験装置（東洋精機製）にて、１２０℃にて１分間予熱した後、１２０℃にて、延伸倍率１．５倍に延伸した後、その延伸方向とは９０度の方向に延伸倍率４．５倍にて延伸を行い、リタデーション＝３３００ｎｍ、膜厚＝３３μｍ、Δｎ＝０．０９９の透明基材を得た。この透明基材３枚を、１層目と３層目については互いの遅相軸が平面視において同方向となるように配置し、２層目の中間の層については、上記１層目と３層目の透明基材と遅相軸が直行するように配置し、各層を透明接着剤層を介して積層し、実施例１の多層透明基材を得た。透明接着剤としては、従来公知の酸化防止剤を含むアクリル系の透明接着剤を用いた。
［導電層形成工程］
先ず、導電層とする金属箔として、厚み１０μｍの連続帯状の電解銅箔を用意した。この銅箔の両面に銅―コバルト合金微粒子からなる黒化層を形成した。
又、上記工程で得た多層透明基材の一方の面にポリエステル樹脂系プライマー層を形成した。
次いで、上記多層透明基材の一方の面と、上記金属箔の光沢面とを、透明な２液硬化型ウレタン樹脂系接着剤（主剤として平均分子量３万のポリエステルポリウレタンポリオール１２質量部に対して、硬化剤としてキシリレンジイソシアネート系プレポリマー１質量部を含む）でドライラミネートした後、５０℃で３日間養生して、金属箔と多層透明基材間に厚み７μｍの透明接着剤層を有する連続帯状の銅箔積層シートを得た。
次いで、上記銅箔積層シートの銅箔に対して、フォトリソグラフィー法を利用したケミカルエッチング処理を行い、開口部及びライン部とからなるタッチパネル用センサーパターンを形成した。
上記エッチングは、具体的には、カラーＴＶシャドウマスク用の製造ラインを利用して、連続帯状の上記積層シートに対して、マスキングからエッチングまでを一貫して行った。即ち、上記積層シートの銅箔面全面に感光性のエッチングレジストを塗布後、所望の配線パターンを密着露光し、現像、硬膜処理、ベーキングして、パターンの開口部に相当する領域上にレジスト層が非形成となったレジストパターンを形成した後、レジスト層非形成部の銅箔を、塩化第二鉄を含む酸性水溶液のエッチング液でエッチングして除去して、開口部を有した銅パターンを形成し、次いで、水洗、レジスト剥離、洗浄、乾燥を順次行った。
アクティブエリア（画像表示領域）のパターン形状は、格子状のパターンが帯状に配列した形状であり、線幅は１０ミクロン、開口ピッチは３００ミクロンであった。又、その周囲に取り回し電極パターンを形成した。
更に、上記多層透明基材の他方の面にも、この導電層形成工程において行った電解銅箔を用意する処理を同様に行うことによって、開口部及びライン部とからなるタッチパネル用センサーパターンを形成した。但し、すでに形成された面については表面に上記ドライラミネート手法を適切に用いたマスキングを行い前記エッチング工程における腐食を防止している。又、パターン形成の際には多層透明基材の両面にそれぞれ形成された各ライン部のラインの方向が、平面視上において互いに直交する向きとなるようにアライメントの調整を実施し、それぞれのライン部を形成した。
＜タッチパネル用センサー作成＞
前記のタッチパネル用センサーフィルムを厚さ３ミリのガラス板上に、厚さ２５ミクロンの透明接着剤層を介して積層し、更に実施例１の透明基材を所定のサイズに打ち抜いたものを保護のために積層してタッチパネル用センサーとした。
＜タッチパネル装置作成＞
次に、液晶モニター（ＦＬＡＴＯＲＯＮ  ＩＰＳ２２６Ｖ（ＬＧ  Ｅｌｅｃｔｒｏｎｉｃｓ  Ｊａｐａｎ社製））の観測者側の偏光板上側に、得られたタッチパネル用センサーをガラス板が観察者側に来るよう配置し、タッチパネル装置を作製した。尚、タッチパネル用センサーは、該タッチパネル用センサーの多層透明基材の遅相軸と液晶モニターの観測者側の偏光板の吸収軸とのなす角度が０°となるように配置した。
【００９７】
（実施例２）
実施例１における透明基材の作成における延伸倍率を調整して得た、リタデーション＝９９００ｎｍ、膜厚＝１００μｍ、Δｎ＝０．０９９の透明基材を１層目に配置する透明基材として用いた他は、実施例１と同様の方法でタッチパネル装置を作製した。
【００９８】
（実施例３）
タッチパネル用センサーの多層透明基材の遅相軸の方向と、液晶モニターの観察者側の偏光板の吸収軸とのなす角度を３０°とした以外は、実施例１と同様の方法でタッチパネル装置を作製した。
【００９９】
（実施例４）
タッチパネル用センサーの多層透明基材の遅相軸の方向と、液晶モニターの観察者側の偏光板の吸収軸とのなす角度を６０°とした以外は、実施例１と同様の方法でタッチパネル装置を作製した。
【０１００】
（実施例５）
タッチパネル用センサーの多層透明基材の遅相軸の方向と、液晶モニターの観察者側の偏光板の吸収軸とのなす角度を９０°とした以外は、実施例１と同様の方法でタッチパネル装置を作製した。
【０１０１】
（実施例６）
タッチパネル用センサーの多層透明基材の遅相軸の方向と、液晶モニターの観察者側の偏光板の吸収軸とのなす角度を４５°とした以外は、実施例１と同様の方法でタッチパネル装置を作製した。
【０１０２】
（比較例１）
実施例１における透明基材の作成における延伸倍率を調整して得た、リタデーション＝４８００ｎｍ、膜厚＝１００μｍ、Δｎ＝０．０４８の透明基材を第２層目に積層する透明基材として用いた。その他の材料、製造条件については、実施例１と同様の方法でタッチパネル装置を作製した。
【０１０３】
（比較例２）
実施例１における各透明基材の配置方向を、全ての透明基材の遅相軸の方向が同一となるように配置した。その他の材料、製造条件については、実施例１と同様の方法でタッチパネル装置を作製した。
【０１０４】
（比較例３）
実施例１における多層の透明基材に替えて、実施例２において１層目に配置する透明基材として用いた９９００ｎｍのリタデーションを有する透明基材を、単層のまま基材として用いた。その他の材料、製造条件については、実施例１と同様の方法でタッチパネル装置を作製した。
【０１０５】
＜ニジムラ評価＞
実施例１〜６、比較例１〜３のタッチパネル装置を、暗所及び明所（液晶モニター周辺照度４００ルクス）にて、５人の人間が、正面及び斜め方向（約５０度）から目視及び、明所においては更に偏光サングラス越しに、表示画像の観測を行い、ニジムラの有無を以下の基準に従い評価した。結果を下記表１に示す。
Ａ：ニジムラが観測されない。
Ｂ：ニジムラが観測されるが、薄く、実使用上問題ないレベル。
Ｃ：ニジムラが観測される。
Ｄ：ニジムラが強く観測される。
【０１０６】
＜引き裂き強度評価＞
実施例１及び比較例１の多層透明基材、及び、比較例２、３の単層透明基材について、以下の方法で引き裂き強度を測定した。
上記基材サイズに合わせて作成したタッチパネル装置を、手持ちを想定し、基板端部（長辺／短辺）を端部から４０〜５０ｍｍ程度の幅までを手で持ち、目視にて基板中央部が設置した状態を保ち、端部を２００ｍｍ程度まで３０回程度繰り返し持ち上げ、降ろしを行なう。実際のハンドリングを想定し、基板を１〜２０枚程度まで重ねて同様に試験を行なう。
Ａ：基板を２０枚を重ねた場合でも裂け、変形が見られない。
Ｂ：基板を２０枚程度を重ねた場合最下の１枚に裂けの兆候を示す白いスジ状のものが見られる（目視判定）。
Ｃ：基板を２０枚程度を重ねた場合最下の１〜５枚程度に裂けの兆候を示す白いスジ、或いは目視にて認められる折れ線状の変形が見られる。
Ｄ：基板の枚数に関わらず目視上の裂け（０．５ｍｍ以上）が生じる。
【０１０７】
【表１】
2014015035.tif 000003
【０１０８】
表１に示す通り、タッチパネル用センサーフィルムを構成する多層透明基材が所定のリタデーション、層構成を有する本発明の多層透明基材であり、且つ、当該多層透明基材の遅相軸の方向と、タッチパネル装置の偏光板の吸収軸とが０°±３０°又は９０°±３０°の範囲にある実施例１〜４に係るタッチパネル装置は、明所及び暗所における目視のニジムラの評価に優れるものであった。これに対して、上記の多層透明基材の遅相軸の方向と偏光板の吸収軸とのなす角度が４５°であった実施例５に係るタッチパネル装置は、明所での偏光サングラス越しでのニジムラ評価に劣るものではあったが、暗所でのニジムラ評価は良好であり、実用上好ましい範囲に、ニジムラを抑制できるものとなっている。
【０１０９】
又、表１に示す通り、多層透明基材が、所定の透明基材をそれらの遅相軸が互いに直行する状態に配置して積層したものである実施例１の多層透明基材は、そのような層構成を欠く比較例２及び３の多層透明基材と比較して、引き裂き強度に優れるものであった。
【０１１０】
（変形例）
タッチパネル用センサーの多層透明基材の遅相軸の方向と、液晶モニターの観察者側の偏光板の吸収軸とのなす角度を任意の角度とし、それ以外は、実施例１と同様の方法で作成したタッチパネル装置については、暗所での使用において実用上好ましい範囲に、ニジムラを抑制できるものとなっている。
【０１１１】
以上、実施例より、本発明の多層透明基材を用いたタッチパネル用センサーフィルム及びそれを用いたタッチパネル装置は、画面にニジムラが生じることを極めて高度に抑制でき、且つ、引き裂き強度にも優れたものであり、タッチパネル装置に好ましく用いることができるものであることが分る。
【符号の説明】
【０１１２】
１                                        タッチパネル装置
２                                        透明表面基板
３                                        タッチパネル用センサーフィルム
３Ａ                                      電磁波遮蔽フィルム
３Ｂ                                      反射防止フィルム
３０                                      多層透明基材
３００（３０１、３０２、３０３）          透明基材
３１１、３１２、３１３                    導電層
３２０                                    微小突起層
３３                                      保護基材
３４                                      透明粘着層
４                                        偏光板
５                                        カラーフィルター
６                                        液晶パネル
６１                                      液晶層
６２                                      ガラス板
７                                        偏光板
８                                        バックライト
【図１】
2014015035.tif 000004
【図２】
2014015035.tif 000005
【図３】
2014015035.tif 000006
【図４】
2014015035.tif 000007